(57)【特許請求の範囲】
【請求項１】
蛍光体粒子を積層した蛍光膜を有し、該蛍光膜に一方向もしくは複数方向よりエネルギーを投入し蛍光体を励起し発光させ、その光を利用して表示を行う画像表示装置において、該蛍光膜が少なくとも２種の蛍光体で構成され、そのうち、蛍光膜全体における第１の蛍光体の重量が、第１及び第２以降の蛍光体を含める、全体の蛍光体重量に対する重量比をｘとすると、ｘの範囲が０＜ｘ≦０．９であり、かつエネルギー投入側の蛍光膜最表面層の全体の重量に占める第１の蛍光体の重量比をｙとすると、ｙの範囲が（ｘ＋０.１）≦ｙ≦１である蛍光膜を有し、
前記第１の蛍光体の、励起エネルギーを一定時間照射した後の輝度の、初期輝度に対する比率が、前記第２以降の蛍光体の該比率より大きく、
前記第１の蛍光体の電気抵抗率が、前記第２以降の蛍光体の電気抵抗率と異なる値であり、
前記第１の蛍光体は、ＺｎＧａ２Ｏ４:Ｍｎ、Ｙ２ＳｉＯ５:Ｔｂのうちのいずれか１つであり、前記第２の蛍光体は、ＺｎＳ：Ａｇ,Ａｌ、ＺｎＯ：Ｚｎのうちのいずれか１つであることを特徴とする画像表示装置。
【請求項２】
請求項１に記載した画像表示装置において、該蛍光膜をエネルギー投入側より走査電子顕微鏡等を用いて観察した場合に、エネルギー投入側の蛍光膜最表面において、請求項１記載の第１の蛍光体が占める面積が表面全体の面積に占める比率をａとし、第１の蛍光体の比重がｕ、第１及び第２以降の蛍光体を含める、全体の蛍光体の平均比重がｖである場合、ａの範囲が、請求項１記載の重量比ｘに対し、｛（ｘ＋０．１）ｖ／ｕ｝２／３≦ａ≦１である蛍光膜を有することを特徴とする画像表示装置。
【請求項３】
請求項１記載の画像表示装置において、重量比ｘに対し、重量比ｙの範囲が、（ｘ＋０.１）≦ｙ＜１であることを特徴とする画像表示装置。
【請求項４】
請求項２記載の画像表示装置において、重量比ｘに対し、面積比ａの範囲が、
｛（ｘ＋０．１）ｖ／ｕ｝２／３≦ａ＜１であることを特徴とする画像表示装置。
【請求項５】
請求項１〜４いずれか一項に記載の画像表示装置において、前記第２以降の蛍光体が、Ｓ元素を含む組成を持つ蛍光体であることを特徴とする画像表示装置。
【請求項６】
請求項１〜４いずれか一項に記載の画像表示装置において、前記第１の蛍光体の平均粒径を、第２以降の蛍光体の平均粒径より小さくしたことを特徴とする画像表示装置。
【請求項７】
請求項１〜４いずれか一項に記載の画像表示装置において、前記第１の蛍光体の平均粒径を、第２以降の蛍光体の平均粒径より小さくしたことを特徴とする画像表示装置。
【請求項８】
請求項１〜４いずれか一項に記載の画像表示装置において、各蛍光体に加えて、導電性物質を含有することを特徴とする画像表示装置。
【請求項９】
請求項１〜４いずれか一項に記載の画像表示装置において、前記第１の蛍光体の平均粒径は３〜４μｍであり、前記第２の蛍光体の平均粒径は５〜６μｍであることを特徴とする画像表示装置。
【請求項１０】
請求項１〜９いずれか一項に記載の画像表示装置において、蛍光体に投入するエネルギーが電子線であることを特徴とする画像表示装置。
【請求項１１】
請求項１〜９いずれか一項に記載の画像表示装置において、蛍光体に投入するエネルギーが１５ｋＶ以下の電圧で加速された電子線であることを特徴とする画像表示装置。
【請求項１２】
請求項１〜９いずれか一項に記載の画像表示装置において、蛍光体に投入するエネルギーが波長３８０ｎｍ以下の紫外光であることを特徴とする画像表示装置。
【請求項１３】
請求項１〜９いずれか一項に記載の画像表示装置において、蛍光体に投入するエネルギーが波長２００ｎｍ以下の真空紫外光であることを特徴とする画像表示装置。
【発明の詳細な説明】
【技術分野】
【０００１】
本発明は、蛍光体の発光による光を用いた画像表示装置に関わる。
【背景技術】
【０００２】
本発明における画像表示装置とは、電子線照射や光照射により蛍光体を励起し、発光させて画像情報を表示する装置のことである。これは、陰極線管(特に投射型陰極線管)、低速電子線ディスプレイパネル（電界放出型ディスプレイ(ＦＥＤ)等）、プラズマディスプレイパネル（ＰＤＰ）などをいう。また、前記陰極線管やパネルを表示部として、駆動装置や画像処理回路等を組込み画像を表示させるシステム全体も画像表示装置に含める。さらに、上記に示したような自発光の画像表示装置と共に、液晶などの非発光な表示部に、バックライトやサイドライトとして光源を備えた非自発光の画像表示装置も含む。
【０００３】
以下、画像表示装置のうち、主に電界放出型ディスプレイ(ＦＥＤ)を取り上げ説明する。カラー画像を表示する薄型の画像表示装置である、電界放出型ディスプレイ(ＦＥＤ)等では、１５ｋV以下の電圧で加速した電子線により蛍光膜を励起して画像を表示する。このようなディスプレイに用いられる低速電子線励起用蛍光膜では、表面に電子が溜まり、電子同士の反発により蛍光体への電子の侵入が妨げられる現象(チャージアップ)が少なくなるように電気抵抗が低いことが求められる。現在このような条件を満たす蛍光膜としては、ZnS：Ag等の硫化物系蛍光体を用いた膜が知られている。しかし、これらの硫化物系蛍光体は電子線の照射のダメージにより分解しやすく、S元素を含んだ気体を放出することで、蛍光体の輝度の低下及び電子源カソードの劣化を招く。これらはディスプレイの寿命を短くする。
【０００４】
また、ZnGa2O4:Mnや、Y3(Al,Ga)5O12:Tb、CaMgSi2O6:Eu等の分解しにくく、輝度の劣化の少ない蛍光体は、電気抵抗が高いため、チャージアップしやすく、高い輝度が得られにくい。
【０００５】
そのため、特開平08-171868号公報（特許文献１）に示されるようにIn2O3、SnO2、ZnOなどの導電性物質を混合含有させる方法が提案されている。しかし、これらの導電性物質は非発光物であるため、蛍光体に十分な導電性が付与される程度の量(例えば20％以上)を混合すると、膜中の蛍光体量が少なくなり、そのため十分な輝度まで向上させることができない。
【０００６】
【特許文献１】特開平08-171868号公報
【発明の開示】
【発明が解決しようとする課題】
【０００７】
従来の技術では、蛍光体の劣化改善と、輝度向上の両方の課題を解決することが困難であった。したがって、本発明の目的は、劣化が少なく、かつ輝度が高い画像表示装置を提供することである。
【課題を解決するための手段】
【０００８】
上記目的は、蛍光体粒子を積層した蛍光膜を有し、該蛍光膜に一方向よりエネルギーを投入し蛍光体を励起し発光させ、その光を利用して表示を行う画像表示装置において、該蛍光膜が少なくとも２種の蛍光体で構成され、そのうち、蛍光膜全体における第１の蛍光体の重量が、第１及び第２以降の蛍光体を含める、全体の蛍光体重量に対する重量比をｘとすると、ｘの範囲が0<x≦0.9であり、かつエネルギー投入側の蛍光膜最表面層の全体の重量に占める第１の蛍光体の重量比をyとすると、yの範囲が(x+0.1)≦y≦1である蛍光膜を有することを特徴とする画像表示装置により達成される。
【０００９】
すなわち、電子線が照射される側の層を、劣化が少ない第１の蛍光体を多くして劣化を低減し、蛍光膜全体では、低速電子線において高輝度を示す第２以降の蛍光体により輝度を高くすることで、長寿命でありかつ高輝度の画像表示装置を提供する。
【発明の効果】
【００１０】
本発明により、輝度が高く、寿命の長い蛍光膜及び画像表示装置を得ることができる。
【発明を実施するための最良の形態】
【００１１】
以下、本発明を図面を参照しながら詳細に説明する。
【００１２】
図１は、本発明の蛍光膜の一例の断面図である。表示面であるフェイスパネル１の上に透明電極２が設けられ、さらにその上に蛍光膜が形成されている。蛍光膜は、第２以降の蛍光体である３、及び第１の蛍光体である４で構成されている。
【００１３】
図１の例では膜全体が３層に重なった蛍光体粒子で形成されている。ここでは、上層より、第１蛍光体層、第２蛍光体層、第３蛍光体層と呼ぶ。この図の蛍光膜や蛍光体層の厚さは一例であり、他の膜厚も可能である。また、図１の例では、フェイスパネル上に透明電極を設けているが、その替わりに、蛍光体層の上にアルミ層を設けて電極としてもよい。
【００１４】
ここで、第２の蛍光体として、低速電子線において良好な輝度を示す蛍光体を用いれば、高い輝度の蛍光膜を得ることができる。かつ、第１蛍光体として、劣化に強く、電子線の照射によって分解しにくい蛍光体を用いることで、長寿命の蛍光膜を得ることができる。
【００１５】
上記本発明の構成が有効である理由を以下に述べる。蛍光体を励起し発光させる電子線は、フェイスパネルの逆側から照射される。照射された電子線は、蛍光膜中の蛍光体層を通過することで、強度の減衰が生じる。このため、電子線照射側である図１の最も上の第１蛍光体層では励起電子線強度が強く、フェイスパネル側の下の第２〜３蛍光体層では励起電子線強度が弱くなり、膜の厚さ方向での強度の不均一をもたらす。このことは、第２〜３蛍光体層では、励起が弱いため蛍光体の高い輝度が得られにくく、第１蛍光体層では励起が強いため劣化が激しく、蛍光体の分解による影響が顕れやすいことを示している。ここで、上記本発明の構成を用いれば、第２〜３蛍光体層での輝度の低さを補い、第１蛍光体層での劣化を押さえることができ、結果として輝度が高く劣化の少ない蛍光膜を得ることができる。また、第１蛍光体層に、強い励起での輝度の飽和が少ない蛍光体を用いれば、さらに高輝度な蛍光膜を得ることができる。
【００１６】
上記構成を実現する方法のひとつは、上記第１の蛍光体として劣化の少ない蛍光体を用いる、すなわち、測定条件の例として、10μA/cm2の電子線を2000時間照射した後の輝度の、初期輝度に対する比率が、第２以降の蛍光体の該比率より大きいものを用いることである。
【００１７】
さらに、上記第１の蛍光体として輝度の飽和が少ない蛍光体を用いる、すなわち、10μA/cm2〜20μA/cm2の電子線励起における、発光輝度の増加率が、第１蛍光体より該増加率より大きいものをもちいればさらに輝度の高い蛍光膜を得ることができる。
【００１８】
上記蛍光体の例としては、第２の蛍光体として、ZnS:Ag,Al、ZnS:Cu,Al、Y2O2S:Eu、ZnO:Zn、Zn2SiO4:Mn等が、第１の蛍光体としてZnGa2O4、ZnGa2O4:Mn、Y2SiO5:Tb、Y3(Al,Ga)5O12:Tb、Y(P,V)O4:Eu、Y2O3:Eu、CaMgSi2O6:Eu等がそれぞれ挙げられる。さらに、本発明を作製する際には、ここに挙げた蛍光体以外にも様々な組み合わせを考えることができる。
【００１９】
また、S元素を含む蛍光体を、第２蛍光体として用いることで、S元素を含む気体の放出量を減少させ、電子源カソードの劣化を減少させることができる。
【００２０】
さらに、本発明の構成を生かし、さらに良好な特性を得るためには、第１の蛍光体が占める面積が表面全体の面積に占める比率をaとし、第１の蛍光体の比重がu、第１及び第２以降の蛍光体を含める、全体の蛍光体の平均比重がvである場合、aの範囲が、蛍光膜全体の蛍光体重量に対する第１の蛍光体の重量比である請求項1記載の重量比xに対し、{(x+0.1)v/u}2/3≦a≦1である蛍光膜を有する画像表示装置において、第１の蛍光体への強い電子線照射が確実になり、さらに高い輝度を得ることができる。
【００２１】
また、上記第１の蛍光体の平均粒径を、第２の蛍光体の平均粒径より小さくすることで、第２の蛍光体を覆う効果が高められ、さらに劣化の少ない蛍光膜を得ることができる。ここで、平均粒子径とは、蛍光体粉末の粒径分布をコールターメーターにより測定した結果のうち、粒径分布の中央に示される値をいう。
【００２２】
加えて、本発明の構成において、上記各蛍光体層の電気抵抗率を、それぞれ異なる値とすればさらに望ましい。これは、励起の際に、各層に流れる電流量が異なり、また電流の流れる経路が異なるため、各層それぞれに電子のチャージアップをより少なくするために最適な電気抵抗率があるためである。なお、電気抵抗率は、ここでは、各蛍光体の単一の膜表面に蒸着した電極により、４端子法で測定した値を用いる。
【００２３】
第１の蛍光体と第２以降の蛍光体との電気抵抗率の関係は、膜構造、蛍光体材料、電子線加速電圧等で最適なものを選ぶ必要がある。一般的に，電気抵抗率が高い蛍光体のみで構成された蛍光膜では，良好な特性とならない．電気抵抗率が高い蛍光体を用いる場合，電気抵抗率が低い蛍光体と組み合わせた構成にした方が，望ましい特性が得られる場合が多い．
これらの電気抵抗率の違いは、一つの方法として、蛍光体材料の違いにより実現することができる。例として、電気抵抗率の高い蛍光体に、ZnGa2O4:Mn、Y2SiO5:Tb等、また、電気抵抗率の低い蛍光体に、ZnS:Ag,Al、ZnO:Zn等が挙げられる。
【００２４】
また、Y3(Al,Ga)5O12-a:Tb蛍光体（ただしaは0以上の数字）はO原子の濃度により電気抵抗率が異なり、a>0の場合のY3(Al,Ga)5O12-a:Tb蛍光体はa=0のY3(Al,Ga)5O12:Tb蛍光体より電気抵抗率を低く作ることが可能である。前者蛍光体を第１蛍光体とし、後者蛍光体を第２蛍光体として用いる構成も、本発明の一つとして考えられる。この酸素濃度による電気抵抗率の違いは、酸化物を主体とした蛍光体の多くに当てはまるものであり、他の酸化物主体の蛍光体においても同様の構成が可能である。
【００２５】
さらに、各層の抵抗率の違いを実現するために、In2O3、SnO2等の導電性物質を含有させる方法がある。上記各蛍光体の一方に、導電性物質を含有させることで実現することができる。また、上記蛍光体の両者に、導電性物質を含有させ、かつ各蛍光体の導電性物質の含有量を異なる量とすることで実現することができる。本発明のこれらの構成を用いれば、蛍光膜全体に均一に導電性物質を含有させるよりも導電性物質を減らすことができ、高輝度の蛍光膜を得ることができる。
【００２６】
また，本発明の効果は，励起源の種類に限定されず，様々な電子線源や紫外線源などの，全ての種類の蛍光体励起を行う励起源において有効である。
【００２７】
以下、本発明の実施例を具体的に説明する。
【実施例１】
【００２８】
図１に示す構造を持つ蛍光膜を、蛍光体のスラリーを用い、蛍光体の混合率を変化させて２層に塗布する方法により作製した。この蛍光膜を表示面に用いて、図２に構成を示す電界放出型ディスプレイパネルを作製した。第２の蛍光体としてZnS:Cu,Al蛍光体、第１の蛍光体としてY3(Al,Ga)5O12:Tb蛍光体を用いた。ここで、蛍光膜全体における第１の蛍光体の重量が、第１及び第２以降の蛍光体を含める、全体の蛍光体重量に対する重量比をｘとすると、ｘを0.1〜0.9まで変化させ、かつエネルギー投入側の蛍光膜最表面層の全体の重量に占める第１の蛍光体の重量比をyとすると、yの範囲を(x+0.1)≦y≦1と変化させた。
【００２９】
また、従来技術の比較として、膜全体がZnS:Cu,Al蛍光体によって構成されている蛍光膜、および膜全体がY3(Al,Ga)5O12:Tb蛍光体により構成されている蛍光膜もそれぞれ作製し、さらにこれらの蛍光膜を表示面に用いた電界放出型ディスプレイパネルを作製した。各蛍光体の平均粒径は5μm〜6μmのものを用いた。
【００３０】
これらのパネルにおいて、10μA/cm2の電子線を照射し、各蛍光膜の輝度の比較を行った。また、さらに、10μA/cm2の電子線を2000時間照射した後の輝度を測定し、劣化の度合を測定した。すべての輝度は、膜面から20cm離れたSi製のフォトトランジスタにより測定した。
【００３１】
表１に、測定の結果を示す。実施例として、本発明の蛍光膜の測定データを、x=0.3、y=0.9の場合に付いて示した。比較例１として、ZnS:Cu,Al蛍光体の蛍光膜の測定データを、比較例２としてY3(Al,Ga)5O12:Tb蛍光体の蛍光膜の測定データを示す。輝度は比較例１を100とした相対輝度で示した。実施例の輝度が、比較例１及び２の輝度より上回っている。また、劣化後の輝度を、劣化前の初期輝度を100として標準化して示した。実施例の劣化後輝度が、比較例１及び２の劣化後輝度を上回っており、劣化が少ないことがわかる。これらより、本発明の蛍光膜の輝度及び劣化特性の両者とも、従来技術の蛍光膜より優れていることが示された。
【００３２】
【表１】
0005241070.tif 000002
【００３３】
以上のように、本発明を用いることによって、輝度が高く寿命の長い蛍光膜および画像表示装置を提供することができる。
【００３４】
また，ここでは，スピント型と呼ばれる電子線源による例を示したが，メタル−インシュレータ−メタル(MIM)型の電子線源や，カーボンナノチューブ(CNT)を用いた電子線源など，全ての種類の電子線源に於いても，本発明は有効である。
【実施例２】
【００３５】
図１に示す構造を持つ蛍光膜を、蛍光体のスラリーを用いて２層に塗布する方法により作製した。この蛍光膜を表示面に用いて、図２に構成を示す電界放出型ディスプレイパネルを作製した。第２の蛍光体としてZnS:Cu,Al蛍光体、第１の蛍光体としてZnGa2O4:Mn蛍光体を用いた。ここで、蛍光膜全体における第１の蛍光体の重量が、第１及び第２以降の蛍光体を含める、全体の蛍光体重量に対する重量比をｘとすると、ｘを0.1〜0.9まで変化させ、かつエネルギー投入側の蛍光膜最表面層の全体の重量に占める第１の蛍光体の重量比をyとすると、yの範囲を(x+0.1)≦y≦1と変化させた。
【００３６】
また、ZnGa2O4:Mn蛍光体は平均粒径が3μm〜4μmのものを用いて、ZnS:Cu,Al蛍光体の平均粒径5μm〜6μmより小さくした。また、従来技術の比較として、膜全体がZnS:Cu,Al蛍光体によって構成されている蛍光膜、および膜全体がZnGa2O4:Mn蛍光体により構成されている蛍光膜もそれぞれ作製し、さらにこれらの蛍光膜を表示面に用いた電界放出型ディスプレイパネルを作製した。
【００３７】
これらのパネルを実施例１と同様の測定を行い比較した結果、本発明の実施例の輝度及び劣化の両者とも、従来技術の蛍光膜より優れていることが示された。
【００３８】
以上のように、本発明を用いることによって、輝度が高く寿命の長い蛍光膜および画像表示装置を提供することができる。
【実施例３】
【００３９】
図１に示す構造を持つ蛍光膜を、蛍光体のスラリーを用いて２層に塗布する方法により作製した。この蛍光膜を表示面に用いて、図２に構成を示す電界放出型ディスプレイパネルを作製した。第２の蛍光体としてZnS:Cu,Al蛍光体、第１の蛍光体としてY2SiO5:Tb蛍光体を用いた。ここで、蛍光膜全体における第１の蛍光体の重量が、第１及び第２以降の蛍光体を含める、全体の蛍光体重量に対する重量比をｘとすると、ｘを0.1〜0.9まで変化させ、かつエネルギー投入側の蛍光膜最表面層の全体の重量に占める第１の蛍光体の重量比をyとすると、yの範囲を(x+0.1)≦y≦1と変化させた。
【００４０】
また、従来技術の比較として、膜全体がY2SiO5:Tb蛍光体によって構成されている蛍光膜、および膜全体がZnS:Cu,Al蛍光体より構成されている蛍光膜もそれぞれ作製し、さらにこれらの蛍光膜を表示面に用いた電界放出型ディスプレイパネルを作製した。各蛍光体の平均粒径は5μm〜6μmのものを用いた。
【００４１】
これらのパネルを実施例１と同様の測定を行い比較した結果、本発明の実施例の輝度及び劣化の両者とも、従来技術の蛍光膜より優れていることが示された。
【００４２】
以上のように、本発明を用いることによって、輝度が高く寿命の長い蛍光膜および画像表示装置を提供することができる。
【実施例４】
【００４３】
図１に示す構造を持つ蛍光膜を、蛍光体のスラリーを用いて２層に塗布する方法により作製した。この蛍光膜を表示面に用いて、図２に構成を示す電界放出型ディスプレイパネルを作製した。第２の蛍光体としてZnS:Ag,Al蛍光体、第１の蛍光体としてCaMgSi2O6:Eu蛍光体を用いた。ここで、蛍光膜全体における第１の蛍光体の重量が、第１及び第２以降の蛍光体を含める、全体の蛍光体重量に対する重量比をｘとすると、ｘを0.1〜0.9まで変化させ、かつエネルギー投入側の蛍光膜最表面層の全体の重量に占める第１の蛍光体の重量比をyとすると、yの範囲を(x+0.1)≦y≦1と変化させた。
【００４４】
また、従来技術の比較として、膜全体がCaMgSi2O6:Eu蛍光体によって構成されている蛍光膜、および膜全体がZnS:Ag,Al蛍光体より構成されている蛍光膜もそれぞれ作製し、さらにこれらの蛍光膜を表示面に用いた電界放出型ディスプレイパネルを作製した。
【００４５】
これらのパネルを実施例１と同様の測定を行い比較した結果、本発明の実施例の輝度及び劣化の両者とも、従来技術の蛍光膜より優れていることが示された。
【００４６】
以上のように、本発明を用いることによって、輝度が高く寿命の長い蛍光膜および画像表示装置を提供することができる。
【実施例５】
【００４７】
図１に示す構造を持つ蛍光膜を、蛍光体のスラリーを用いて２層に塗布する方法により作製した。この蛍光膜を表示面に用いて、図２に構成を示す電界放出型ディスプレイパネルを作製した。第２の蛍光体としてZnS:Cu,Al蛍光体、第１の蛍光体としてY2SiO5:Tb蛍光体に5重量％の導電性物質In2O3を混在させたものを用いた。また、従来技術の比較として、膜全体がY2SiO5:Tb蛍光体に5重量％の導電性物質In2O3を混在させたものによって構成されている蛍光膜、および膜全体がZnS:Cu,Al蛍光体より構成されている蛍光膜もそれぞれ作製し、さらにこれらの蛍光膜を表示面に用いた電界放出型ディスプレイパネルを作製した。各蛍光体の平均粒径は5μm〜6μmのものを用いた。
【００４８】
これらのパネルを実施例１と同様の測定を行い比較した結果、本発明の実施例の輝度及び劣化の両者とも、従来技術の蛍光膜より優れていることが示された。
【００４９】
以上のように、本発明を用いることによって、輝度が高く寿命の長い蛍光膜および画像表示装置を提供することができる。
【実施例６】
【００５０】
本発明の構成の含む蛍光膜を、プラズマディスプレイパネル（ＰＤＰ）に適用した。図３にプラズマディスプレイパネルのセル構造を示す。また、図４に、プラズマディスプレイパネルの構成を示す。このような構造の本発明によるプラズマディスプレイを作製した。
【００５１】
特性を評価した結果、今回作製した本発明によるプラズマディスプレイは、輝度において、従来品を上回った。かつ、画質においても、従来品と同等以上であった。すなわち、本発明により、高輝度かつ画質の良い画像表示装置を得た。
【図面の簡単な説明】
【００５２】
【図１】本発明における蛍光膜の断面構造を模式的に示した構成図である。
【図２】本発明における電界放出型ディスプレイパネルの構成図である。
【図３】プラズマディスプレイパネルのセル構造図である。
【図４】プラズマディスプレイパネルの構成である。
【符号の説明】
【００５３】
１  フェースプレート、２  透明電極、３  第２の蛍光体層、４  第１の蛍光体層、５  フェースプレート、６  透明電極、７  蛍光膜、８  リアプレート、９  陰極、１０抵抗膜、１１絶縁膜、１２ゲート、１３円錐型金属、１４電界放出型電子源、１５  蛍光体、１６  隔壁、１７  アドレス電極、１８  背面基板ガラス、１９  前面基板ガラス、２０  誘電体層、２１  保護膜MgO、２２  表示電極、２３  緑蛍光体層、２４  赤蛍光体層、２５  青蛍光体層。
【図１】
0005241070.tif 000003
【図２】
0005241070.tif 000004
【図３】
0005241070.tif 000005
【図４】
0005241070.tif 000006